СЫРЬЕВАЯ СМЕСЬ ДЛЯ ИЗГОТОВЛЕНИЯ МЕЛКОЗЕРНИСТОГО БЕТОНА
RAW MATERIAL MIXTURE FOR MANUFACTURING FINE-GRAINED CONCRETE

Изобретение относится к промышленности строительных материалов, в частности к производству мелкозернистых бетонов, которые могут быть использованы для возведения теплиц и других сооружений, преимущественно, сельскохозяйственного назначения.
Известны сырьевые смеси для изготовления мелкозернистого бетона, включающие, мас.%: портландцемент 33,3-67,7; золу от сжигания бурого и каменного угля 33,3-67,7 [1].
Задача изобретения состоит в повышении прочности мелкозернистого бетона.
Технический результат достигается тем, что сырьевая смесь для изготовления мелкозернистого бетона, содержащая портландцемент, золу от сжигания угля, дополнительно содержит суперпластификатор С-3, молотое и просеянное через сито №063 силикатное стекло, просеянный через сито №5 электрокорунд при следующем соотношении компонентов, мас.%: портландцемент 28,0-30,0; зола от сжигания угля 55,3-58,5; суперпластификатор С-3 0,5-0,7; молотое и просеянное через сито №063 силикатное стекло 9,0-12,0; просеянный через сито №5 электрокорунд 2,0-4,0, при водоцементном отношении 0,4-0,5.
Примерные составы сырьевой смеси для изготовления мелкозернистого бетона приведены в таблице.
Компоненты дозируют в требуемых количествах, смешивают, затворяют подготовленной водой и еще раз смешивают. Сырьевой смесью заполняют предварительно смазанные минеральным маслом металлические формы, уплотняют смесь и выдерживают ее в формах не менее 24 ч, затем изделия (стеновые блоки) извлекают из форм.
Источники информации
1. .  wybranych  lotnych na  cementowych / XLIII konferencja naukowa KILiW PAN i KN PZITB. - , 1997. - S. 73-80.